【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
硬化可能な熱可塑性エラストマー組成物であって、（ａ）ポリトリメチレンエーテルエステル軟質セグメントおよびポリエチレンエステル硬質セグメントを有するポリエーテルエステルエラストマー、（ｂ）アルカリ金属塩、アルカリ土類金属塩、およびそれらの混合物からなる群から選択された増核剤、（ｃ）架橋可能なポリ（メタ）アクリレートゴム、ならびに（ｄ）前記ゴムを架橋するための架橋系を含む組成物。
【請求項２】
溶融加工可能な熱可塑性エラストマー組成物であって、
（ａ）（ｉ）ポリトリメチレンエーテルエステル軟質セグメントおよびポリエチレンエステル硬質セグメントを有するポリエーテルエステルエラストマー、および（ii）増核剤を含む連続相；ならびに
（ｂ）架橋されたポリ（メタ）アクリレートゴム分散相
を含む組成物。
【請求項３】
請求項２に記載の溶融加工可能な熱可塑性エラストマー組成物を含む造形品。
【請求項４】
溶融加工可能な熱可塑性エラストマー組成物を製造する方法であって、
（ａ）架橋可能なポリ（メタ）アクリレートゴム、そのポリ（メタ）アクリレートゴムを架橋するのに有効な量の架橋系、ポリトリメチレンエーテルエステル軟質セグメントおよびポリエチレンエステル硬質セグメントを有するポリエーテルエステルエラストマー、ならびにポリエーテルエステルエラストマーの結晶化時間を短縮させるのに有効な量の増核剤を提供する工程と、
（ｂ）前記架橋可能なポリ（メタ）アクリレートゴム、前記ポリエーテルエステルエラストマー、前記増核剤、および前記架橋系の混合物を生成する工程と、
（ｃ）前記架橋系を使用して、前記混合物中の前記架橋可能なポリ（メタ）アクリレートゴムを架橋する工程と、
（ｄ）連続相として前記ポリエーテルエステルエラストマーおよび増核剤、ならびに分散相として前記架橋されたポリ（メタ）アクリレートゴムを含む前記溶融加工可能な熱可塑性エラストマー組成物を回収する工程と
を含む方法。
【手続補正２】
【補正対象書類名】明細書
【補正対象項目名】０１２０
【補正方法】変更
【補正の内容】
【０１２０】
下記の表６は、実施例１および２、ならびに比較例１について、周囲温度未満（０℃および−４０℃）における引張データを含む。実施例１および２の組成物は、周囲温度未満において比較例１より高い弾性を保持する顕著な利点を示し、これは自動車最終用途に極めて望ましい。特に、実施例１の組成物は、−４０℃において１００％近い破断歪を保持し、−４０℃において破断応力の増加が最小になった。
【表６】
2010508393.tif 000001
【手続補正３】
【補正対象書類名】明細書
【補正対象項目名】０１２１
【補正方法】変更
【補正の内容】
【０１２１】
以下、本発明を要約すると、下記のとおりである。
１．硬化可能な熱可塑性エラストマー組成物であって、（ａ）ポリトリメチレンエーテルエステル軟質セグメントおよびポリエチレンエステル硬質セグメントを有するポリエーテルエステルエラストマー、（ｂ）アルカリ金属塩、アルカリ土類金属塩、およびそれらの混合物からなる群から選択された増核剤、（ｃ）架橋可能なポリ（メタ）アクリレートゴム、ならびに（ｄ）前記ゴムを架橋するための架橋系を含む組成物。
２．エラストマーおよびゴムの総合質量を基準にして約１５〜約７５質量％のポリトリメチレンエーテルエステルエラストマー、および約２５〜約８５質量％のポリ（メタ）アクリレートゴムを含む、上記１に記載の硬化可能な熱可塑性エラストマー組成物。
３．ポリエーテルエステルエラストマーが、ポリエーテルエステルエラストマーの質量を基準にして約１０〜約９０質量％のポリトリメチレンエーテルエステル軟質セグメント、および約１０〜約９０質量％のポリエチレンエステル硬質セグメントを含む、上記１に記載の硬化可能な熱可塑性エラストマー組成物。
４．ポリエーテルエステルエラストマーが、好ましくは少なくとも約０．６ｄｌ／ｇおよび約２．４ｄｌ／ｇまでの固有粘度を有する、上記１に記載の硬化可能な熱可塑性エラストマー組成物。
５．ポリトリメチレンエーテルエステル軟質セグメントが、重合体エーテルグリコールとジカルボン酸等価物のエステル結合を介した反応生成物であり、前記軟質セグメントを形成するために使用された前記重合体エーテルグリコールの少なくとも約５０質量％がポリトリメチレンエーテルグリコールである、上記１に記載の硬化可能な熱可塑性エラストマー組成物。
６．ポリトリメチレンエーテルグリコールが、オリゴマーおよび／または重合体エーテルグルコールであり、繰返し単位の少なくとも５０％がトリメチレンエーテル単位である、上記５に記載の硬化可能な熱可塑性エラストマー組成物。
７．ポリトリメチレンエーテルグリコールが、少なくとも５０モル％の１，３−プロパンジオールを含むモノマーの酸触媒重縮合によって調製される、上記６に記載の硬化可能な熱可塑性エラストマー組成物。
８．１，３−プロパンジオールが、再生可能な生物学的供給源を使用する発酵過程に由来する、上記７に記載の硬化可能な熱可塑性エラストマー組成物。
９．ジカルボン酸等価物が、テレフタル酸、テレフタル酸ジメチル、およびこれらの混合物からなる群から選択される、上記５に記載の硬化可能な熱可塑性エラストマー組成物。１０．ポリトリメチレンエーテルグリコールの数平均分子量が約２５０〜約５０００である、上記６に記載の硬化可能な熱可塑性エラストマー組成物。
１１．ポリエチレンエステル硬質セグメントが、１つまたはそれ以上のジオールと１つまたはそれ以上のジカルボン酸等価物のエステル結合を介した反応生成物であり、前記硬質セグメントを形成するために使用された前記ジオールの約５０モル％超がエチレングリコールである、上記１に記載の硬化可能な熱可塑性エラストマー組成物。
１２．ジカルボン酸等価物が、テレフタル酸、テレフタル酸ジメチル、およびこれらの混合物
からなる群から選択される、上記１１に記載の硬化可能な熱可塑性エラストマー組成物。１３．増核剤が、ポリエチレンエステル硬質セグメントの質量を基準にして約０．００５〜約２質量％のレベルで存在する、上記１に記載の硬化可能な熱可塑性エラストマー組成物。
１４．増核剤が、リチウム、ナトリウム、カリウム、およびカルシウムからなる群から選択された金属カチオン、ならびにホスフェート、サルフェート、およびカルボキシレートからなる群から選択されたアニオンを含む、上記１に記載の硬化可能な熱可塑性エラストマー組成物。
１５．架橋可能なポリ（メタ）アクリレートゴムが、ポリアルキル（メタ）アクリレートゴム、エチレン／アルキル（メタ）アクリレートコポリマーゴム、およびポリパーフルオロアルキルアクリレートゴムからなる群から選択される、上記１に記載の硬化可能な熱可塑性エラストマー組成物。
１６．架橋系が、過酸化物フリーラジカル開始剤を有機多オレフィン性助剤と組み合わせて含む、上記１に記載の硬化可能な熱可塑性エラストマー組成物。
１７．溶融加工可能な熱可塑性エラストマー組成物であって、
（ａ）（ｉ）ポリトリメチレンエーテルエステル軟質セグメントおよびポリエチレンエステル硬質セグメントを有するポリエーテルエステルエラストマー、および（ｉｉ）増核剤を含む連続相；ならびに
（ｂ）架橋されたポリ（メタ）アクリレートゴム分散相
を含む組成物。
１８．上記１７に記載の溶融加工可能な熱可塑性エラストマー組成物を含む造形品。
１９．溶融加工可能な熱可塑性エラストマー組成物を製造する方法であって、
（ａ）架橋可能なポリ（メタ）アクリレートゴム、そのポリ（メタ）アクリレートゴムを架橋するのに有効な量の架橋系、ポリトリメチレンエーテルエステル軟質セグメントおよびポリエチレンエステル硬質セグメントを有するポリエーテルエステルエラストマー、ならびにポリエーテルエステルエラストマーの結晶化時間を短縮させるのに有効な量の増核剤を提供する工程と、
（ｂ）前記架橋可能なポリ（メタ）アクリレートゴム、前記ポリエーテルエステルエラストマー、前記増核剤、および前記架橋系の混合物を生成する工程と、
（ｃ）前記架橋系を使用して、前記混合物中の前記架橋可能なポリ（メタ）アクリレートゴムを架橋する工程と、
（ｄ）連続相として前記ポリエーテルエステルエラストマーおよび増核剤、ならびに分散相として前記架橋されたポリ（メタ）アクリレートゴムを含む前記溶融加工可能な熱可塑性エラストマー組成物を回収する工程と
を含む方法。
２０．溶融加工可能な熱可塑性エラストマー組成物を押出成形または射出成形する間に架橋を実施する、上記１９に記載の方法。